(57)【要約】      （修正有）【課題】色ムラの発生を抑制するとともに、十分な濃さの黒色を呈する太陽電池モジュール用裏面保護シート及び太陽電池モジュールを提供する【解決手段】太陽電池モジュール用裏面保護シート２０は、近赤外線を反射する第１層２１と、第１層２１よりも受光面側に位置する第１黒色層２４と、第１黒色層２４よりも受光面側に位置する第２黒色層２５と、を備え、第１黒色層２４と第２黒色層２５との間には、近赤外線を透過する透明な第２層２２が位置し、さらに、第２黒色層２５よりも受光面側に、近赤外線を透過する透明な第３層２３が位置している。【選択図】図２
2020181964.tif 000002
【特許請求の範囲】
【請求項１】
太陽電池モジュール用裏面保護シートであって、
近赤外線を反射する第１層と、
前記第１層よりも受光面側に位置する、近赤外線を透過する第１着色層と、
前記第１着色層よりも受光面側に位置する、近赤外線を透過する第２着色層と、を備えた、太陽電池モジュール用裏面保護シート。
【請求項２】
前記第１着色層と前記第２着色層との間に位置する、近赤外線及び可視光線を透過する第２層を更に備えた、請求項１に記載の太陽電池モジュール用裏面保護シート。
【請求項３】
前記第２層のヘイズ値は、４％以上１０％以下である、請求項２に記載の太陽電池モジュール用裏面保護シート。
【請求項４】
前記第２着色層よりも受光面側に位置する、近赤外線及び可視光線を透過する第３層を更に備えた、請求項１乃至３のいずれか一項に記載の太陽電池モジュール用裏面保護シート。
【請求項５】
前記第１着色層及び前記第２着色層のうちの少なくとも一方は、着色接着剤層である、請求項１乃至４のいずれか一項に記載の太陽電池モジュール用裏面保護シート。
【請求項６】
前記第１着色層及び前記第２着色層のうちの少なくとも一方は、ペリレン系の着色顔料を含む、請求項１乃至５のいずれか一項に記載の太陽電池モジュール用裏面保護シート。
【請求項７】
前記第１着色層及び前記第２着色層のうちの少なくとも一方は、５質量％以上１０質量％未満の着色顔料を含む、請求項１乃至６のいずれか一項に記載の太陽電池モジュール用裏面保護シート。
【請求項８】
請求項１乃至７のいずれか一項記載の太陽電池モジュール用裏面保護シートを備えた、太陽電池モジュール。
【発明の詳細な説明】
【技術分野】
【０００１】
本開示は、太陽電池モジュール用裏面保護シート及び太陽電池モジュールに関する。
【背景技術】
【０００２】
近年、環境問題に対する意識の高まりから、クリーンなエネルギー源としての太陽電池が注目されている。一般に、太陽電池を構成する太陽電池モジュールは、受光面側から、透明前面基板、封止材、太陽電池素子、封止材及び裏面保護シートが順に積層された構成であり、太陽光が上記太陽電池素子に入射することにより発電する機能を有している。
【０００３】
太陽電池モジュールに用いられる裏面保護シートにおいては、意匠性の観点から外観を黒色にすることが求められる場合がある。裏面保護シートの外観を黒色にするために、カーボンブラックを含むインキを用いることも考えられる。しかしながら、カーボンブラックは太陽光に含まれる近赤外線を吸収するため、使用時に太陽電池モジュールの温度を上昇させてしまい、その結果、太陽電池モジュールの発電効率は低下する。このため、カーボンブラックを含む裏面保護シートを太陽電池モジュールに用いることは必ずしも好ましいとはいえない。
【０００４】
そこで、黒色の裏面保護シートにおける発熱を抑え、更に、反射光を太陽電池素子に入射させて、発電効率を向上させるために、赤外線透過性を有するオキサジン系顔料等の有機顔料が含まれた黒色系樹脂層と赤外線反射性とを有する白色系樹脂層と、耐候性を有する裏面保護層等を備え、これらの複数の層を接着剤等で接着して製造する太陽電池モジュール用の裏面保護シートが開発されている（特許文献１）。
【先行技術文献】
【特許文献】
【０００５】
【特許文献１】特開２０１２−２１６６８９号公報
【発明の概要】
【発明が解決しようとする課題】
【０００６】
このように、黒色の裏面保護シートは、樹脂に黒色顔料を混ぜることで作製されることが一般的である。しかしながら、とりわけ黒色顔料が混ぜられた層が薄い薄膜層である場合、色ムラが発生しやすいという問題があり、また、薄膜層に混ぜる黒色顔料の成分量を多くしないと十分な濃さの黒色を実現することは難しいという問題がある。
【０００７】
本開示は、色ムラの発生を抑制するとともに、十分な濃さの黒色を呈する太陽電池モジュール用裏面保護シート及び太陽電池モジュールを提供する。 
【課題を解決するための手段】
【０００８】
本実施の形態による太陽電池モジュール用裏面保護シートは、太陽電池モジュール用裏面保護シートであって、近赤外線を反射する第１層と、前記第１層よりも受光面側に位置する、近赤外線を透過する第１着色層と、前記第１着色層よりも受光面側に位置する、近赤外線を透過する第２着色層と、を備えている。
【０００９】
本実施の形態による太陽電池モジュール用裏面保護シートにおいて、前記第１着色層と前記第２着色層との間に位置する、近赤外線及び可視光線を透過する第２層を更に備えてもよい。
【００１０】
本実施の形態による太陽電池モジュール用裏面保護シートにおいて、前記第２層のヘイズ値は、４％以上１０％以下であってもよい。
【００１１】
本実施の形態による太陽電池モジュール用裏面保護シートにおいて、前記第２着色層よりも受光面側に位置する、近赤外線及び可視光線を透過する第３層を更に備えてもよい。
【００１２】
本実施の形態による太陽電池モジュール用裏面保護シートにおいて、前記第１着色層及び前記第２着色層のうちの少なくとも一方は、着色接着剤層であってもよい。
【００１３】
本実施の形態による太陽電池モジュール用裏面保護シートにおいて、前記第１着色層及び前記第２着色層のうちの少なくとも一方は、ペリレン系の着色顔料を含んでもよい。
【００１４】
本実施の形態による太陽電池モジュール用裏面保護シートにおいて、前記第１着色層及び前記第２着色層のうちの少なくとも一方は、５質量％以上１０質量％未満の着色顔料を含んでもよい。
【００１５】
本実施の形態による太陽電池モジュールは、本実施の形態による太陽電池モジュール用裏面保護シートを備えている。
【発明の効果】
【００１６】
本実施の形態によれば、色ムラの発生を抑制するとともに、十分な濃さの黒色を呈することができる。
【図面の簡単な説明】
【００１７】
【図１】図１は、一実施の形態による太陽電池モジュ−ルの層構成を示す概略断面図である。
【図２】図２は、一実施の形態による太陽電池モジュール用裏面保護シートの層構成を示す概略断面図である。
【図３】図３は、一実施の形態による太陽電池モジュールを示す概略断面図である。
【発明を実施するための形態】
【００１８】
以下、図面を参照しながら一実施の形態について具体的に説明する。以下に示す各図は、模式的に示したものである。そのため、各部の大きさ、形状は理解を容易にするために、適宜誇張している。また、技術思想を逸脱しない範囲において適宜変更して実施することが可能である。なお、以下に示す各図において、同一部分には同一の符号を付しており、一部詳細な説明を省略する場合がある。また、本明細書中に記載する各部材の寸法等の数値および材料名は、実施の形態としての一例であり、これに限定されるものではなく、適宜選択して使用することができる。本明細書において、形状や幾何学的条件を特定する用語、例えば平行や直交、垂直等の用語については、厳密に意味するところに加え、実質的に同じ状態も含むものとする。
【００１９】
また、本明細書において、「受光面側」とは、太陽電池モジュ−ルに対して太陽光が入射する面が位置する側をいい、具体的には、図１乃至図３の紙面上方側をいう。
【００２０】
以下、本実施の形態による太陽電池モジュール用裏面保護シート（本明細書において、単に「裏面保護シート」ともいう。）について詳細に説明する。本実施の形態は以下に記載されるものに限定されるものではない。
【００２１】
まず、本実施の形態による太陽電池モジュール用裏面保護シートが使用される太陽電池モジュールについて説明する。図１は、太陽電池モジュ−ルについて、その層構成の一例を例示する断面の模式図である。
【００２２】
図１に示すように、太陽電池を構成する太陽電池モジュール１０は、入射光Ｌ１の受光面側から順に積層された、透明前面基板１１と、前面封止材層１２と、太陽電池素子１３と、背面封止材層１４と、裏面保護シート２０とを備えている。この太陽電池モジュール１０は、透明前面基板１１、前面封止材層１２、太陽電池素子１３、背面封止材層１４、及び裏面保護シート２０を順次積層し、例えば真空熱ラミネート加工により一体化することにより作製されても良い。この際のラミネート温度は、１３０℃以上１９０℃以下の範囲内とすることが好ましい。また、ラミネート時間は、５分以上６０分以下の範囲内が好ましく、特に８分以上４０分以下の範囲内が好ましい。このようにして、上記の各層を一体成形体として加熱圧着成形して、太陽電池モジュ−ル１０を製造することができる。本実施の形態において、このように裏面保護シート２０を備えた太陽電池モジュ−ル１０も提供する。
【００２３】
［太陽電池モジュール用裏面保護シートの全体構造］
次に、図２を用いて本実施の形態による裏面保護シート２０について説明する。裏面保護シート２０は、上述した太陽電池モジュール１０に用いられるものであり、全体として黒色の外観を呈している。なお、黒色とは、無色彩の黒のみでなく、暗い灰色、色味を帯びた黒や暗い灰色も含まれる。色味を帯びた黒や暗い灰色として、例えば、赤みの黒や暗い灰色、黄みの黒や暗い灰色、緑みの黒や暗い灰色、青みの黒や暗い灰色、紫みの黒や暗い灰色、などがあげられる。
【００２４】
この裏面保護シート２０は、近赤外線を反射する第１層２１と、第１層２１よりも受光面側に位置する第１黒色層２４と、第１黒色層２４よりも受光面側に位置する第２黒色層２５と、を備えている。第１黒色層２４と第２黒色層２５との間には、近赤外線を透過する透明な第２層２２が位置している。さらに、第２黒色層２５よりも受光面側に、近赤外線を透過する透明な第３層２３が位置している。
【００２５】
この場合、裏面保護シート２０は、５層の層から構成されている。すなわち、第１層２１上に第１黒色層２４が直接積層され、第１黒色層２４上に第２層２２が直接積層されている。また、第２層２２上に第２黒色層２５が直接積層され、第２黒色層２５上に第３層２３が直接積層されている。なお、第１層２１が太陽電池モジュ−ル１０の最外層側（受光面の反対側）に配置される。また、第３層２３が太陽電池モジュ−ル１０の内層側、すなわち背面封止材層１４の側（受光面側）に配置される。
【００２６】
次に、裏面保護シート２０を構成する各層について説明する。
【００２７】
［第１層］
第１層２１は、例えば白色顔料を含む樹脂シート又は白色顔料を含むコート層（塗布膜や印刷膜）を形成した樹脂シートからなり、近赤外線を反射する白色樹脂層であっても良い。第１層２１は、第２黒色層２５、第２層２２及び第１黒色層２４を透過してきた近赤外線を反射する反射層であっても良い。第１層２１が近赤外線を反射することにより、太陽電池モジュール１０の発電効率向上に寄与する。なお、白色とは、無色彩の白のみでなく、うすい灰色、色味を帯びたうすい灰色も含まれる。なお、本明細書では、樹脂をシート状に加工したものの名称として樹脂シートという用語を使用するが、この用語は、樹脂フィルムも含む概念として使用される。
【００２８】
第１層２１を構成する樹脂シートとしては、ＰＴＦＥ（ポリテトラフルオロエチレン）、ＥＴＦＥ（四フッ化エチレン・エチレン共重合体）等のフッ素系樹脂、ポリ（メタ）アクリル系樹脂、ＰＥＴ（ポリエチレンテレフタレート）等のポリエステル系樹脂等の樹脂シートを好ましく用いることができる。あるいは、第１層２１を構成する樹脂シートとして、ポリオレフィン系樹脂の樹脂シート、ＰＢＴ（ポリブチレンテレフタラート）、ＰＰＥ（ポリフェニルエーテル）、ＰＥＮ（ポリエチレンナフタレート）等の樹脂シートを用いても良い。本実施の形態においては第１層２１は太陽電池モジュール１０における最外層側（受光面の反対側）に配置されるため、高い耐候性、バリア性、耐加水分解性が求められる。そのような観点から以上のうちでも、ＰＥＴに代表されるポリエステル系樹脂を用いることが特に好ましい。
【００２９】
第１層２１は、近赤外線を反射する機能を有する。そのために、粒径が０．１μｍ以上１．５μｍ以下の白色顔料を含む白色樹脂層を用いることが好ましく、粒径が０．１μｍ以上０．６μｍ以下の白色顔料を含む白色樹脂層を用いることがより好ましい。また、第１層２１においては、粒径が０．１μｍ以上０．６μｍ以下の白色顔料の粒子が、全白色顔料の粒子中の８０質量％以上であることが好ましい。白色顔料の粒径及び配分比を上記の範囲にすることにより、白色樹脂層は近赤外線を効率よく反射するため、上記白色顔料は太陽電池モジュールの発電効率向上に寄与する。近赤外線を反射するとは、例えば、およそ７５０ｎｍ以上１２００ｎｍ以下の波長領域において、平均反射率が５０％以上であることを意味する。なお、「平均反射率」とは、反射率分光スペクトル（各波長毎の反射率）から、該当波長領域を抜き出して平均値を求めたものである。例えば７５０ｎｍ以上１２００ｎｍ以下の波長領域の平均反射率は、「（各波長の反射率の和）／（１２００−７５０）」によって求めることができる。
【００３０】
粒径が０．１μｍ以上１．５μｍ以下の白色顔料の代表例は酸化チタンであり、本実施の形態においても、白色顔料として、酸化チタンを用いることが好ましい。ここで、酸化チタンには表面処理された酸化チタンも含まれる。例えば、酸化チタンの場合、その製造は、以下のようにして行うことができる。
【００３１】
含水酸化チタンを原料とし、そこに酸化チタン分に対して酸化アルミニウム換算で０．１質量％以上０．５質量％以下のアルミニウム化合物と炭酸カリウム換算で０．１質量％以上０．５質量％以下のカリウム化合物、及び、酸化亜鉛換算で０．２質量％以上１．０質量％以下の亜鉛化合物を添加し、乾燥、焙焼することによって製造することができる。
【００３２】
第１層２１の製造方法については、例えば、樹脂シート上に白色顔料を含むコート層を形成する方法、樹脂シート中に白色顔料を練り込む方法が挙げられる。いずれも、特に限定はなく従来公知の方法により製造することができる。
【００３３】
樹脂シート上に白色顔料を含むコート層（塗布膜や印刷膜）を形成する場合は、通常の塗料用ないしインキ用ビヒクルを主成分とし、これに、白色顔料を添加し、更に、必要ならば、紫外線吸収剤、架橋剤、その他の添加剤を任意に添加し、塗料ないしインキ組成物を調整し、基材フィルムの表面に、通常のコ−ティング法或いは印刷法等を用いて塗布ないし印刷し、その塗布膜或いは印刷膜を形成することができる。
【００３４】
樹脂シート中に白色顔料を練り込む場合は、樹脂シートを構成する樹脂を主成分とし、これに、白色顔料を添加し、更に、必要ならば、その他等の添加剤を任意に添加し、樹脂組成物を調整し、例えば、押し出し法、Ｔダイ法等のフィルム成形法により、フィルムないしシートを製造し、白色顔料を練り込み加工してなるシートを製造することができる。
【００３５】
第１層２１の厚みは、例えば２５μｍ以上２００μｍ以下とすることが好ましく、４０μｍ以上１５０μｍ以下とすることがより好ましい。第１層２１の厚みを２５μｍ以上とすることにより、第１層２１によって近赤外線を反射しやすくするとともに、第１層２１に対して高い耐候性、バリア性及び耐加水分解性をもたせることができる。第１層２１の厚みを２００μｍ以下とすることにより、裏面保護シート２０の製造コストの上昇を抑えることができる。
【００３６】
［第１黒色層］
第１黒色層２４は、主として第１層２１と第２層２２とを互いに接着する接着層であっても良く、黒色接着剤層であっても良い。本実施の形態において、第１黒色層２４は、第１層２１の上面（受光面側の面）、又は、第２層２２の下面（受光面と反対側の面）に塗布された黒色接着剤が積層後に硬化することによって形成される。
【００３７】
第１黒色層２４には、十分な接着性と接着耐久性が求められるが、本実施の形態の第１黒色層２４は、そのような特性に加えて、その外観が黒色であることすなわち可視光線を吸収すること、かつ、近赤外線を透過する性質を有しても良い。本実施の形態において近赤外線とは、７５０ｎｍ以上２２００ｎｍ以下の波長域の電磁波を指す。その内、特に蓄熱を促進する波長は１０００ｎｍ以上１５００ｎｍ以下である。
【００３８】
第１黒色層２４を形成する黒色接着剤には、硬化した状態において波長７５０ｎｍ以上１５００ｎｍ以下の光線を透過する特性を有する接着剤を使用する。なお、「波長７５０ｎｍ以上１５００ｎｍ以下の光線を透過する」とは、第１黒色層２４において波長７５０ｎｍ以上１５００ｎｍ以下の光線を１５％以上透過、好ましくは５０％以上透過、更に好ましくは８０％以上透過することを意味する。また、可視光線、紫外線の透過率は黒色に着色されている範疇にあれば特に規定されない。
【００３９】
第１黒色層２４に用いる黒色接着剤組成物は、好ましくは主成分に有機系の黒色顔料を含むものであり、塗布性、ハンドリング性の観点から、組成物としては適宜溶剤が含まれる。黒色接着剤組成物の主成分としては、主剤と硬化剤からなる２液タイプのものを用いることが好ましい。
【００４０】
主剤成分としては、例えばウレタン系の材料が用いられ、ウレタン系の材料にカーボネートを含むものであっても良く、カーボネートを含まないものであっても良い。カーボネートを含むもの含むものを用いる場合、主剤成分は、ポリウレタンジオールと脂肪族ポリカーボネートジオールとの混合物を含む、ポリウレタン／ポリカーボネートジオール系が好ましい。主剤を構成するポリウレタンジオール及び脂肪族ポリカーボネートジオールは、ともに水酸基を有するポリオールであり、イソシアネート基を有する硬化剤と反応して、接着剤層を構成するものである。本実施の形態においては、主剤を特定のポリウレタンジオールと脂肪族ポリカーボネートジオールを所定量配合した混合物とすることによって、接着剤層の接着性及び耐候性を向上させている。
【００４１】
硬化剤は、ポリイソシアネート化合物を主成分とするものである。ポリイソシアネート化合物は、１分子中に２以上のイソシアネート基を有する化合物であり、このイソシアネート基が上記主剤のポリウレタンジオール化合物中の水酸基と反応することにより、ポリウレタンジオール化合物を架橋する。このようなポリイソシアネート化合物としては、上記主剤のポリウレタンジオール化合物を架橋することができるものであれば特に限定されるものではないが、例えば、ポリウレタンジイソシアネート、ヘキサメチレンジイソシアネート（以下、「ＨＤＩ」）、イソシアヌレート変性のイソホロンジイソシアネート（以下、「ヌレート変性ＩＰＤＩ」）等を例示することができる。これらのポリイソシアネート化合物の中でも、ＨＤＩとヌレート変性ＩＰＤＩとを組み合わせた混合物が水酸基に対する反応性を向上させる観点より好ましい。
【００４２】
第１黒色層２４を黒色とするための着色材料としては有機系の黒色顔料を用いてもよい。このような有機系の黒色顔料の具体例としては、オキサジン系、ピロール系、キナクリドン系、アゾ系、ペリレン系、ジオキサン系、イソインドリノン系、インダスレン系、キノフタロン系、ペリノン系、フタロシアニン系等が挙げられる。
【００４３】
とりわけ、本実施の形態のように、２層の黒色層（第１黒色層２４及び第２黒色層２５）を用いる場合、着色材料としてペリレン系の黒色顔料を用いることが好ましい。ペリレン系の黒色顔料は良好な黒味を得ることが容易だからである。ペリレン系の黒色顔料としては、例えばＬｕｍｏｇｅｎ  Ｂｌａｃｋ  Ｋ００８７（ＢＡＳＦ製）を用いることができる。ペリレン系の黒色顔料を用いることにより、第１黒色層２４及び第２黒色層２５の各層にそれぞれ含まれる黒色顔料の成分量を抑えても、裏面保護シート２０の全体としての色ムラ（黒色の濃さが面内で不均一になる現象）を目立たなくすることができる。また、第１黒色層２４及び第２黒色層２５の各層にそれぞれ含まれる黒色顔料の成分量を抑えても、裏面保護シート２０の全体として、可視光領域の分光透過率を低減し、黒味を増加することができる。
【００４４】
第１黒色層２４及び第２黒色層２５に占める黒色顔料の割合は、それぞれ５質量％以上１０質量％未満であることが好ましく、７質量％以上９質量％以下であることが更に好ましい。第１黒色層２４及び第２黒色層２５に占める黒色顔料の割合をそれぞれ５質量％以上とすることにより、裏面保護シート２０の全体としての色ムラを目立たなくすることができるとともに、裏面保護シート２０の全体としての黒味を確保することができる。また、第１黒色層２４及び第２黒色層２５に占める黒色顔料の割合をそれぞれ１０質量％未満とすることにより、黒色顔料の割合を低く抑えることができるので、第１黒色層２４及び第２黒色層２５の接着強度の低下が生じにくくなり、裏面保護シート２０の長期信頼性を高めることができる。なお、比較例として、裏面保護シートが１層のみの黒色層を有する場合、本実施の形態の裏面保護シート２０と同等の黒味を実現するためには、２０質量％以上の着色顔料を含ませる必要があると考えられる。この場合、長期間にわたる裏面保護シートの使用中に、黒色層の接着強度が低下するおそれがある。
【００４５】
上記の黒色接着剤組成物としては、良好な塗布性及びハンドリング適正を得るために、溶剤成分を添加することが好ましい。このような溶剤成分としては、上記酢酸エチル、酢酸メチル、プロピオン酸メチル等のカルボン酸エステルを挙げることができるがこれに限定されない。なお、既に述べたように上記接着剤の主成分は、主剤と硬化剤の２液剤として構成されるが、主剤で使用される溶剤成分と硬化剤で使用される溶剤成分はそれぞれ独立に選択され、同一でも異なっていてもよい。
【００４６】
以上説明した黒色接着剤組成物を第１層２１及び／又は第２層２２上に塗布又は積層して乾燥硬化することにより第１黒色層２４を形成することができる。塗布の方法としては、ロールコート法、グラビアロールコート法、キスコート法、その他等のコート法、或いは、印刷法等によって塗布することができる。黒色接着剤組成物の塗布量は３ｇ／ｍ２以上７ｇ／ｍ２以下とすることが好ましい。第１黒色層２４の厚さは、２．０μｍ以上１０μｍ以下の範囲であることが好ましく、３．０μｍ以上６．０μｍ以下の範囲であることが更に好ましい。第１黒色層２４の厚さを２．０μｍ以上とすることにより、第１層２１と第２層２２との接着強度を保持することができる。また、第１黒色層２４の厚さを１０μｍ以下とすることにより、近赤外線を効率よく透過することできる。
【００４７】
［第２層］
第２層２２は、第１黒色層２４と第２黒色層２５との間に介在されている。第２層２２は、裏面保護シート２０の強度を増すとともに、第１黒色層２４及び第２黒色層２５の両方を受光面側から視認できるようにする機能を有する。このため、第２層２２には、近赤外線及び可視光線を透過する透明中間層であっても良い。第２層２２は透明又は半透明であっても良い。このような観点から第２層２２には、ポリエチレン樹脂、ポリプロピレン樹脂等のポリオレフィン樹脂、ポリエチレンテレフタレート（ＰＥＴ）樹脂を用いることが好ましい。これらの樹脂の中でも、とりわけ透明性が高く意匠性の面で優れるＰＥＴを、特に好ましく用いることができる。なお、「近赤外線を透過する」とは、第２層２２において波長７５０ｎｍ以上１５００ｎｍ以下の全光線透過率が８０％以上であることを意味する。また、「可視光線を透過する」とは、第２層２２において波長３８０ｎｍ以上７５０ｎｍ以下の全光線透過率が８０％以上であることを意味する。
【００４８】
また、第２層２２のヘイズ値は、４％以上１０％以下とすることが好ましい。第２層２２のヘイズ値を上記範囲とすることにより、第２層２２が適度な濁りを有するようになる。これにより、第１黒色層２４及び第２黒色層２５に占める黒色顔料の割合を減らすことができ、このように黒色顔料の割合を減らした場合であっても、裏面保護シート２０の全体としての色ムラを目立たないようにすることができる。なお、ヘイズ値は、ヘイズメーター（村上色彩技術研究所製、製品番号；ＨＭ−１５０）を用いて、ＪＩＳ  Ｋ７１３６に準拠した方法により測定することができる。
【００４９】
［第２黒色層］
第２黒色層２５は、主として第２層２２と第３層２３とを互いに接着する接着層であっても良く、黒色接着剤層であっても良い。本実施の形態において第２黒色層２５は、第２層２２の上面（受光面側の面）、又は、第３層２３の下面（受光面と反対側の面）に塗布された黒色接着剤が積層後に硬化することによって形成される。
【００５０】
第２黒色層２５には、十分な接着性と接着耐久性が求められるが、本実施の形態の第２黒色層２５は、そのような特性に加えて、その外観が黒色であることすなわち可視光線を吸収すること、かつ、近赤外線を透過する性質を有しても良い。
【００５１】
第２黒色層２５の材料は、上述した第１黒色層２４の材料として列挙したものを用いることができる。この場合、第２黒色層２５の材料は、第１黒色層２４と同一の材料から構成されていても良く、異なる材料から構成されていても良い。
【００５２】
とりわけ、本実施の形態のように、２層の黒色層（第１黒色層２４及び第２黒色層２５）を用いる場合、着色材料としてペリレン系の黒色顔料を用いることにより、第１黒色層２４及び第２黒色層２５の各層の色ムラを目立たなくすることができる。また、第１黒色層２４及び第２黒色層２５の全体として、可視光領域の分光透過率を低減し、黒味を増加することができる。また、第２黒色層２５に占める黒色顔料の割合は、５質量％以上１０質量％未満であることが好ましく、７質量％以上９質量％以下であることが更に好ましい。
【００５３】
第２黒色層２５は、黒色接着剤組成物を第２層２２及び／又は第３層２３上に塗布又は積層して乾燥硬化することにより形成することができる。黒色接着剤組成物の塗布の方法としては、第１黒色層２４の場合と同様にすることができる。また、黒色接着剤組成物の塗布量は３ｇ／ｍ２以上７ｇ／ｍ２以下とすることが好ましい。第２黒色層２５の厚さは、２．０μｍ以上１０μｍ以下の範囲であることが好ましく、３．０μｍ以上６．０μｍ以下の範囲であることが更に好ましい。第２黒色層２５の厚さは、第１黒色層２４の厚さと互いに同一であっても良く、異なっていても良い。
【００５４】
本実施の形態においては、このように第１黒色層２４及び第２黒色層２５がそれぞれ２．０μｍ以上１０μｍ以下の薄い層からなっている。このため、第１黒色層２４及び第２黒色層２５中に黒色顔料を含む場合、それぞれの層に含まれる黒色顔料が各層の面内で均一に分散しにくく、色ムラが発生しやすい。本実施の形態においては、上述したように、２層の黒色層（第１黒色層２４及び第２黒色層２５）を用いることにより、このような色ムラを軽減し、全体として黒味を増した濃い黒色を実現することができる。
【００５５】
［第３層］
第３層２３は、エチレン−酢酸ビニルアルコール共重合体樹脂（ＥＶＡ樹脂）、又はポリエチレン等のポリオレフィンを使用した背面封止材層１４と、裏面保護シート２０との接着性を向上させる機能を有しても良い。また、第３層２３は、透明密着層であっても良い。第３層２３には、第１層２１で反射された近赤外線を透過するものであること、また、意匠性の要請より可視光を透過する透明若しくは半透明であるものであっても良い。このような観点から第３層２３には、低密度ポリエチレン（ＬＤＰＥ）、中密度ポリエチレン（ＭＤＰＥ）、高密度ポリエチレン（ＨＤＰＥ）、直鎖状（線状）低密度ポリエチレン（ＬＬＤＰＥ）等のポリエチレン樹脂、ポリプロピレン樹脂等のポリオレフィン樹脂、ポリエチレンテレフタレート（ＰＥＴ）等を用いることが好ましい。これらの樹脂のなかでも、とりわけ低密度ポリエチレン（ＬＤＰＥ）を好ましく用いることができる。なお、「近赤外線を透過する」とは、第３層２３において波長７５０ｎｍ以上１５００ｎｍ以下の全光線透過率が８０％以上であることを意味する。また、「可視光線を透過する」とは、第３層２３において波長３８０ｎｍ以上７５０ｎｍ以下の全光線透過率が８０％以上であることを意味する。なお、第３層２３の厚みは、例えば３０μｍ以上１２０μｍ以下とすることが好ましく、４０μｍ以上８０μｍ以下とすることがより好ましい。
【００５６】
［太陽電池モジュール用裏面保護シートの製造方法］
裏面保護シート２０は、第１層２１と第２層２２の間に第１黒色層２４を設けるとともに、第２層２２と第３層２３の間に第２黒色層２５を設け、これらの層をドライラミネート加工により製造することができる。
【００５７】
［本実施の形態の作用］
次に、このような構成からなる本実施の形態の作用について説明する。
【００５８】
図１に示すように、本実施の形態による太陽電池モジュ−ル１０においては、受光面側から入射光Ｌ１が入射し、この入射光Ｌ１の一部が、透明前面基板１１及び前面封止材層１２を順次通過して太陽電池素子１３に到達し、太陽電池素子１３において発電を行う。
【００５９】
一方、入射光Ｌ１のうちの一部は、太陽電池素子１３に直接到達しない。とりわけ、図３に示すように、裏面保護シート２０においては、太陽電池素子１３に吸収されなかった太陽光（入射光Ｌ２）が第３層２３側から入射する。入射光Ｌ２に含まれる近赤外線の多くは、第３層２３、第２黒色層２５、第２層２２及び第１黒色層２４に吸収されることなく透過するため、第１層２１まで到達する。一方、第１層２１は近赤外線を反射するものであるため、第１層２１まで到達した近赤外線の多くは、第１黒色層２４、第２層２２、第２黒色層２５及び第３層２３に戻るように反射される。反射した近赤外線は、第１黒色層２４、第２層２２、第２黒色層２５及び第３層２３を透過し、更に反射して太陽電池素子１３に吸収される。第１黒色層２４、第２層２２、第２黒色層２５及び第３層２３が近赤外線を吸収しないため、第１黒色層２４、第２層２２、第２黒色層２５及び第３層２３での近赤外線吸収による太陽電池モジュール１０の温度上昇が抑制される。この結果、太陽電池モジュール１０の温度上昇による発電効率の低下を防ぐことができる。また、裏面保護シート２０を用いることにより、太陽電池素子１３に吸収される近赤外線量が増大する。この結果、太陽電池モジュール１０の発電効率を向上させることができる。
【００６０】
ここで、一般に太陽電池モジュール１０用の封止材の多くは透明或いは半透明であるので、太陽電池モジュール１０を透明前面基板１１側から見た場合、太陽電池素子１３が配置されていない隙間の部分については、第３層２３及び第２層２２を通して、第１黒色層２４及び第２黒色層２５の色が見えることになる。この場合、第１黒色層２４及び第２黒色層２５の黒色が重なり合って見える。これにより、黒色層を単独で用いる場合と比較して、第１黒色層２４及び第２黒色層２５の各層に色ムラが生じていた場合でも、これらの色ムラを打ち消し合うようにすることができる。この結果、裏面保護シート２０の全体として色ムラを目立たなくすることができる。
【００６１】
また、太陽電池素子１３については、表面が黒色である場合が多い。特に近年需要が増えている薄膜系の太陽電池素子については、ほとんどの製品においてその表面は黒色である。本実施の形態による裏面保護シート２０は、第１黒色層２４及び第２黒色層２５が黒色であるため、多くの太陽電池モジュール１０、とりわけ、薄膜系の太陽電池素子を搭載した薄膜型の太陽電池モジュール１０の外観を色ムラのない黒色に統一し、意匠性の面で好ましいものとすることができる。
【００６２】
以上説明したように、本実施の形態によれば、裏面保護シート２０は、２つの黒色層である、第１黒色層２４及び第２黒色層２５を備えている。これにより、第１黒色層２４及び第２黒色層２５のそれぞれに色ムラが生じている場合であっても、第１黒色層２４及び第２黒色層２５の２層を重ね合わせることで、裏面保護シート２０全体としての色ムラを低減し、意匠性の良好な黒色の裏面保護シート２０を提供することができる。とりわけ、第１黒色層２４及び第２黒色層２５のそれぞれが例えば１０μｍ以下程度まで薄く、第１黒色層２４及び第２黒色層２５のそれぞれに色ムラが発生しやすい場合であっても、裏面保護シート２０全体としての色ムラを抑えることができる。また、第１黒色層２４及び第２黒色層２５のそれぞれに含まれる黒色顔料の成分量を低く抑えることができる。このように、第１黒色層２４及び第２黒色層２５のそれぞれに含まれる黒色顔料の成分量を抑えた場合であっても、裏面保護シート２０全体としての十分な濃さの黒色を実現することができる。
【００６３】
また、本実施の形態によれば、第１黒色層２４と第２黒色層２５との間に、近赤外線及び可視光線を透過する第２層２２が配置されている。これにより、第２層２２を介して第１黒色層２４及び第２黒色層２５を外部から視認することができ、裏面保護シート２０の外見を色ムラを抑えた十分な濃さの黒色とすることができる。
【００６４】
また、本実施の形態によれば、第２黒色層２５よりも受光面側に、近赤外線及び可視光線を透過する第３層２３が設けられている。これにより、第３層２３を介して第１黒色層２４及び第２黒色層２５を外部から視認することができ、裏面保護シート２０の外見を色ムラを抑えた十分な濃さの黒色とすることができる。
【００６５】
また、本実施の形態によれば、第１黒色層２４及び第２黒色層２５は、それぞれ黒色接着剤層である。これにより、第１黒色層２４及び第２黒色層２５を用いて、第１層２１、第２層２２及び第３層２３を互いに接合することができる。また、本実施の形態によれば、２つの黒色層（第１黒色層２４及び第２黒色層２５）を用いているので、各黒色層が厚みの薄い接着剤層であっても、裏面保護シート２０全体としての色ムラを抑えることができる。また、厚みの薄い接着剤層である第１黒色層２４及び第２黒色層２５のそれぞれに含まれる黒色顔料の成分量を抑えることができる。
【００６６】
また、本実施の形態によれば、第１黒色層２４及び第２黒色層２５は、それぞれペリレン系の黒色顔料を含む。これにより、第１黒色層２４及び第２黒色層２５の各層にそれぞれ含まれる黒色顔料の成分量を抑えても、裏面保護シート２０の全体としての色ムラを目立たなくすることができる。また、第１黒色層２４及び第２黒色層２５の各層にそれぞれ含まれる黒色顔料の成分量を抑えても、裏面保護シート２０の全体として、可視光領域の分光透過率を低減し、黒味を増加することができる。
【００６７】
また、本実施の形態によれば、第１黒色層２４及び第２黒色層２５は、それぞれ５質量％以上１０質量％未満の黒色顔料を含むので、裏面保護シート２０の全体としての色ムラを目立たなくするとともに、裏面保護シート２０の全体としての黒味を確保することができる。また、第１黒色層２４及び第２黒色層２５の接着強度の低下を抑え、裏面保護シート２０の長期信頼性を高めることができる。このように、本実施の形態においては、２つの黒色層（第１黒色層２４及び第２黒色層２５）を用いているので、各層の黒色顔料の濃度を低くすることができる。
【００６８】
また、本実施の形態によれば、第２層２２のヘイズ値は、４％以上１０％以下となっているので、第１黒色層２４及び第２黒色層２５に含まれる黒色顔料の成分量を抑えた場合であっても、裏面保護シート２０の全体としての色ムラを目立たなくすることができる。
【００６９】
［太陽電池モジュール用裏面保護シートの変形例］
上記において、第１黒色層２４と第２黒色層２５との間に第２層２２（透明中間層）が介在されている場合を例にとって説明したが、これに限られるものではない。例えば、第２層２２を設けることなく、第１黒色層２４上に直接第２黒色層２５を積層しても良い。あるいは、第１黒色層２４と第２黒色層２５との間に、第２層２２に加えて他の中間層を介在させても良い。この場合、他の中間層は近赤外線及び可視光線を透過するものであることが好ましい。
【００７０】
また、上記において、裏面保護シート２０は、２つの黒色層（第１黒色層２４及び第２黒色層２５）を含む場合を例にとって説明したが、これに限られるものではない。例えば、（ｉ）第１黒色層２４よりも受光面側、（ii）第１黒色層２４と第２黒色層２５との間、及び／又は、（ii）第２黒色層２５よりも受光面の反対側に、１層以上の追加の黒色層を設けても良い。この追加の黒色層は、可視光線を吸収するとともに近赤外線を透過する性質を有することが好ましい。
【００７１】
また、上記において、第２黒色層２５よりも受光面側に第３層２３（透明密着層）を設ける場合を例にとって説明したが、これに限られるものではない。例えば、第３層２３を設けることなく、第２黒色層２５によって第２層２２と背面封止材層１４とを接着しても良い。
【００７２】
また、上記において、第１黒色層２４及び第２黒色層２５は、それぞれ黒色接着剤層である場合を例にとって説明したが、これに限られるものではない。第１黒色層２４及び第２黒色層２５の少なくとも一方は、接着剤層でない黒色の非接着剤層であっても良い。この場合、第１黒色層２４及び第２黒色層２５の少なくとも一方は、例えば、ポリエチレン樹脂、ポリプロピレン樹脂等のポリオレフィン樹脂、ポリエチレンテレフタレート（ＰＥＴ）樹脂等のフィルムに黒色顔料を含ませた黒色樹脂層であっても良い。また、上記において、黒色顔料が混ぜられた第１黒色層２４及び第２黒色層２５の場合を例にとって説明したが、これに限られるものではない。黒色以外の色の顔料の一種類または複数種類を用いて、黒色や黒色以外の任意の色を得ても良い。
【００７３】
また、上記において、黒色の層（第１黒色層２４及び第２黒色層２５）を用いる場合を例にとって説明したが、これに限られるものではない。黒色層に代えて着色層を用いても良い。この着色層としては、着色された接着剤層（着色接着剤層）を用いても良い。着色層は、黒色に限らず、例えば黒色に近い暗色であっても良い。黒色に近い暗色としては、例えば青紫色、赤紫色、灰色であっても良い。あるいは、着色層は、暗色に限らず、裏面保護シート２０に意匠性を付与するために任意の色付けがなされていても良い。
【００７４】
［実施例］
次に、本実施の形態における具体的実施例について説明する。
【００７５】
（裏面保護シートの作成）
実施例１−３及び比較例１−２の裏面保護シートをそれぞれ以下の通り作製した。
【００７６】
（実施例１）
図２に示す構成をもつ裏面保護シートを作製した。この場合、まず第１層、第２層及び第３層を準備した。第１層としては、酸化チタンを含有する厚さ５０μｍの耐加水分解性白色ＰＥＴフィルムを用いた。第２層としては、厚さ１２５μｍであり、ヘイズ値が６％の透明ＰＥＴフィルムを用いた。また第３層としては、厚さ６０μｍの透明ＬＤＰＥフィルムを用いた。続いて、第１層と第２層との間に第１黒色層を設けるとともに、第２層と第３層との間に第２黒色層を設け、これらの層をドライラミネート加工することにより裏面保護シートを作製した。なお、第１黒色層及び第２黒色層は、それぞれウレタン系の主成分樹脂にペリレン系の黒色顔料を含有させたものを用いた。各黒色層に占めるペリレン系の黒色顔料の割合は、それぞれ７質量％とした。また、第１黒色層及び第２黒色層の厚さは、それぞれ４．５μｍとした。
【００７７】
（実施例２）
第１黒色層及び第２黒色層の黒色顔料として、それぞれフタロシアニン及びベンズイミダゾロウレタンを含有させたものを用い、各黒色層に占める黒色顔料の割合をそれぞれ９質量％としたこと、以外は、実施例１と同様にして、実施例２の裏面保護シートを作製した。
【００７８】
（実施例３）
第２層として、ヘイズ値が１２％の透明ＰＥＴフィルムを用いたこと、以外は、実施例１と同様にして、実施例３の裏面保護シートを作製した。
【００７９】
（比較例１）
第１黒色層に代えて、透明接着剤層を用いたこと、第２黒色層に占める黒色顔料の割合を１８質量％としたこと、以外は、実施例１と同様にして、比較例１の裏面保護シートを作製した。なお、透明接着剤層としては、ポリカーボネートポリウレタンを主成分とするものを用いた。
【００８０】
（比較例２）
第１黒色層に代えて、透明接着剤層を用いたこと、第２黒色層に占める黒色顔料の割合を２５質量％としたこと、以外は、実施例１と同様にして、比較例２の裏面保護シートを作製した。なお、透明接着剤層としては、ポリカーボネートポリウレタンを主成分とするものを用いた。
【００８１】
実施例１−３及び比較例１−２の裏面保護シートについて、それぞれ色ムラ、黒味、接着強度を測定した。
【００８２】
色ムラの測定は、裏面保護シートの表面の、ＪＩＳＺ８７２２に準拠して測定した標準光源Ｄ６５によるＣＩＥ系色座標におけるａ＊値及びｂ＊値を、それぞれ測定することにより行った。測定は「ＣＭ−２５００Ｃ（コニカミノルタ社製）」により行った。１ｍ四方の裏面保護シートを１０ｃｍ四方毎に区切った１００測定点においてａ＊値及びｂ＊値の平均値を出し、全てのａ＊の値が±０．５以内、ｂ＊の値が±０．５以内のものを「○（good）」とし、それ以外を「×（poor）」と評価した。
【００８３】
黒味は、分光光度計（例えば、株式会社島津製作所製ＵＶ２４５０）に積分球付属装置（例えば、株式会社島津製作所製ＩＳＲ２２００）を取り付け、硫酸バリウムを標準板とし、標準板を１００％としたときの相対反射率を測定することによって測定した。３５０〜７００ｎｍの平均反射率が７％以下のものを「◎（excellent）」とし、１０％以下のものを「○（good）」とし、１０％を超えるものを「×（poor）」とした。
【００８４】
接着強度は、ＩＳＯ８５１０−２に準ずる方法で１８０°、３００ｍｍ／ｍｉｎで実施し、３Ｎ／１０ｍｍ以上のものを「○（good）」とし、３Ｎ／１０ｍｍ未満のものを「×（poor）」とした。
【００８５】
以上の評価結果を表１に示す。
【００８６】
【表１】
2020181964.tif 000003
【００８７】
上記表１に示すように、実施例１−３の裏面保護シートを用いた場合、比較例１の裏面保護シートを用いた場合よりも、色ムラ及び黒味の両方の点で優れていた。また、比較例２の裏面保護シートは、色ムラ及び黒味の点では良好であったが、第２黒色層に占める顔料の割合が２５質量％と大きいため、実施例１−３の裏面保護シートと比べて接着強度が低下した。また、比較例２の裏面保護シートは、例えば実施例１の裏面保護シートと比較して、同等の色ムラを実現するために必要な黒色顔料の合計での量が大きくなった。
【００８８】
上記実施の形態および変形例に開示されている複数の構成要素を必要に応じて適宜組合せることも可能である。あるいは、上記実施の形態および変形例に示される全構成要素から幾つかの構成要素を削除してもよい。
【符号の説明】
【００８９】
１０        太陽電池モジュール
１１        透明前面基板
１２        前面封止材層
１３        太陽電池素子
１４        背面封止材層
２０        裏面保護シート
２１        第１層
２２        第２層
２３        第３層
２４        第１黒色層
２５        第２黒色層
【図１】
2020181964.tif 000004
【図２】
2020181964.tif 000005
【図３】
2020181964.tif 000006
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
太陽電池モジュール用裏面保護シートであって、
近赤外線を反射する第１層と、
前記第１層よりも受光面側に位置する、近赤外線を透過する第１着色層と、
前記第１着色層よりも受光面側に位置する、近赤外線を透過する第２着色層と、
前記第１着色層と前記第２着色層との間に位置する、近赤外線及び可視光線を透過する第２層と、を備え、
前記第２層のヘイズ値は、４％以上１０％以下である、太陽電池モジュール用裏面保護シート。
【請求項２】
前記第２着色層よりも受光面側に位置する、近赤外線及び可視光線を透過する第３層を更に備えた、請求項１に記載の太陽電池モジュール用裏面保護シート。
【請求項３】
前記第１着色層及び前記第２着色層のうちの少なくとも一方は、着色接着剤層である、請求項１又は２に記載の太陽電池モジュール用裏面保護シート。
【請求項４】
前記第１着色層及び前記第２着色層のうちの少なくとも一方は、ペリレン系の着色顔料を含む、請求項１乃至３のいずれか一項に記載の太陽電池モジュール用裏面保護シート。
【請求項５】
前記第１着色層及び前記第２着色層のうちの少なくとも一方は、５質量％以上１０質量％未満の着色顔料を含む、請求項１乃至４のいずれか一項に記載の太陽電池モジュール用裏面保護シート。
【請求項６】
請求項１乃至５のいずれか一項記載の太陽電池モジュール用裏面保護シートを備えた、太陽電池モジュール。